(57)【要約】【課題】不透明性、光遮蔽性に優れるとともに、複合紡糸を用いない均一な繊維とすることにより、生産性、汎用性に優れたポリアミド繊維を提供すること。および不透明性が必要とされるスポーツウェア、外衣など衣料品、傘などの資材品、カーテンなどのインテリア用品に好適であり、ソフト性、ひんやりとした清涼感にも優れたポリアミド繊維、織物を提供することを課題とする。【解決手段】酸化チタン３．０〜６．５％を含有し、総繊度が２０〜２５０ｄｔｅｘ、単糸繊度が０．７〜４．０ｄｔｅｘであるポリアミド繊維であって、酸化チタンが前記ポリアミド繊維内部および表面に均一に分散されていることを特徴とするポリアミド繊維、前記繊維をタテ糸および／またはヨコ糸に用いたことを特徴とするポリアミド織物。【選択図】  なし【特許請求の範囲】
【請求項１】
酸化チタン３．０〜６．５％を含有し、総繊度が２０〜２５０ｄｔｅｘ、単糸繊度が０．７〜４．０ｄｔｅｘであるポリアミド繊維であって、酸化チタンが前記ポリアミド繊維内部および表面に均一に分散されていることを特徴とするポリアミド繊維。
【請求項２】
請求項１記載のポリアミド繊維をタテ糸および／またはヨコ糸に用いたことを特徴とするポリアミド織物。
【請求項３】
明度（Ｌ値）が６０以上であることを特徴とする請求項２記載のポリアミド織物。
【請求項４】
請求項２または３記載のポリアミド織物を用いた衣料品。
【請求項５】
請求項２または３記載のポリアミド織物を用いた資材用品。
【請求項６】
請求項２または３記載のポリアミド織物を用いたインテリア用品。
【発明の詳細な説明】
【０００１】
【発明の属する技術分野】
本発明は、不透明性、紫外線遮蔽性に優れ、ソフトな風合い、清涼感に優れたポリアミド繊維およびそれよりなる織物、繊維製品に関するものである。
【０００２】
【従来の技術】
合成繊維の一つであるナイロン繊維は、高強度、耐摩耗性、ソフト性、染色鮮明性などの優れた特徴を持っている。そのため、パンティストッキング、タイツ等のレッグウェア、ランジェリー、ファンデーション等のインナーウェア、スポーツウェア、カジュアルウェア等の衣料用途に好まれて用いられてきている。
【０００３】
ナイロン繊維は元来無色透明であり、水着、インナーウェア、外衣などの一部の用途では着用した際に肌が透けて見えてしまうなどの問題が発生する。このため、従来より酸化チタンなどの白色顔料をナイロン繊維中に含有させ、不透明性を向上させる技術が工業化されている。また、白色顔料の添加は製品を直接肌に触れる用途で使用した際に、ひんやりとした触感を向上させるためにも効果的である。一方、近年の衣料品に対する要求として着用時の快適性、清涼性といった観点から薄地化が望まれている。薄地化した場合には充分な耐久性とともに、着用時に肌が透けて見えないように充分な不透明性を確保することがとりわけ必要である。
【０００４】
かかる問題を解決するために、例えば特許文献１では、白色顔料を高濃度に含有する芯部分とそれを覆う鞘部分よりなる複合繊維が提案されている。しかしながら複合繊維は、製法が複雑であるために製造コストがかかるとともに、繊維の太さ、フィラメント数などを変更するのも容易ではなく汎用性に欠ける。また、繊維の表面に白色顔料が露出していないため、ひんやりとした触感を体感することができなかった。
【０００５】
【特許文献１】
特開平５−２４７７２３号公報
【０００６】
【発明が解決しようとする課題】
そこで本発明は、上記のような欠点を解消し、不透明性、光遮蔽性に優れるとともに、複合紡糸を用いない均一な繊維を用いることにより、ひんやりとした触感、ソフト性に優れた織物を提供することを課題とする。また本発明の織物はスポーツウェア、アウターウェア、シャツ、ボトム、帽子、傘、テント地、カーテンなどに好適である。
【０００７】
【課題を解決するための手段】
上記課題を解決するため、本発明は
（１）酸化チタン３．０〜６．５％を含有し、総繊度が２０〜２５０ｄｔｅｘ、単糸繊度が０．７〜４．０ｄｔｅｘであるポリアミド繊維であって、酸化チタンが前記ポリアミド繊維内部および表面に均一に分散されていることを特徴とするポリアミド繊維。
（２）前記記載のポリアミド繊維をタテ糸および／またはヨコ糸に用いたことを特徴とするポリアミド織物。
（３）明度（Ｌ値）が６０以上であることを特徴とする前記記載のポリアミド織物。
（４）前記記載のポリアミド織物を用いた衣料品。
（５）前記記載のポリアミド織物を用いた資材用品。
（６）前記記載のポリアミド織物を用いたインテリア用品。
により構成される。
【０００８】
【発明の実施の形態】
以下本発明を詳細に説明する。
【０００９】
本発明のポリアミド繊維に含まれる酸化チタン量は、繊維に対して３．０〜６．５％である必要がある。酸化チタンの含有量が３．０％未満である場合、不透明性が不充分であり、アウターウェア、スポーツウェアにした際に布帛の組織や色によっては肌や下着が透けてしまうといった欠点が出る。また、ソフト性、清涼感も満足できるものではなくなる。また、６．５％を超える場合、紡糸時の糸切れが増加するとともに、繊維の物理特性が低下するために充分な強度を保持できない。好ましくは酸化チタンの含有量は３．５〜６．０％、さらに好ましくは４．０〜５．５％がよい。
【００１０】
酸化チタンはいかなるものでも良いが、一般的に白色顔料として用いられている不活性のものが好ましく、紡糸時のフィルター詰まりによる濾圧上昇を防ぐために平均粒径１μｍ以下のものが良い。
【００１１】
酸化チタンは繊維の横断面方向および長手方向に均一に分散していることが必要である。均一に分散した単一繊維とすることにより、複合紡糸ではなしえなかった汎用性、生産性の向上が実現できる。また、適度に酸化チタンが繊維表面に露出することにより、ソフト性、清涼感が発現される。酸化チタンの分散性は、繊維の横断面および側面を光学顕微鏡で観察することにより確認することができる。
【００１２】
また、酸化チタンを高濃度かつ均一に含有せしめる方法としては、ポリアミドペレットへ酸化チタンをブレンドし溶融する方法、ポリアミドペレットへ高濃度の酸化チタンを含有するマスタペレットをブレンドし溶融する方法、溶融状態のポリアミドへ酸化チタンを添加し混練する方法、ポリアミドの重合前あるいは重合中の段階で原料あるいは反応系へ酸化チタンを添加する方法などが挙げられるが、高濃度に添加した酸化チタンの二次凝集を抑え、均一に分散させるためには、ポリアミドの重合中に酸化チタンを添加する方法が特に好ましい。
【００１３】
本発明のポリアミド繊維はいかなるものでもよいが、製造コスト、繊維の強度保持の面からポリカプロラクタム（ナイロン６）繊維、ポリヘキサメチレンアジパミド（ナイロン６６）繊維が好ましく、酸化チタンの分散性の観点からポリカプロラクタム繊維がさらに好ましい。
【００１４】
本発明のポリアミド繊維は総繊度が２０ｄｔｅｘ〜２５０ｄｔｅｘであることが必要である。総繊度が２０ｄｔｅｘ未満では、繊度が細いために布帛にした際に布帛が薄くなりすぎて充分な不透明性が得られない。また、２５０ｄｔｅｘを超えると、繊維が太すぎて布帛が厚ぼったいものとなり、ソフト性、清涼感に欠けたものとなる。さらに好ましくは２５ｄｔｅｘ〜１７０ｄｔｅｘである。
【００１５】
本発明のポリアミド繊維は単糸繊度が０．７〜４ｄｔｅｘであることが必要である。単糸繊度が０．７ｄｔｅｘ未満では紡糸時の糸切れが発生し生産安定性に欠ける。また、単糸繊度が４ｄｔｅｘを超えると繊維の曲げ剛性が大きくなりソフト性、ドレープ性が満足しうるレベルでなくなる。さらに好ましくは、１．０〜２．５ｄｔｅｘである。
【００１６】
本発明のポリアミド繊維は溶融紡糸−高速巻取方法で得られる。その製糸方法は、ポリアミドペレットを溶融し、吐出孔から吐出し、冷却、給油、交絡の後、３０００ｍ／分以上の速度で紡糸引取りし、一旦巻き取ることなく引き続いて延伸し、１３０℃以上の温度で熱処理し、３０００ｍ／分以上の速度で巻取る高速直接熱延伸法による製糸方法や、ポリアミドペレットを溶融し、吐出孔から吐出し、冷却、給油後、３０００ｍ／分以上の速度で紡糸引取りし、一旦巻き取ることなく実質延伸しないで３０００ｍ／分以上の速度で紡糸引取る高速法によって、ＰＯＹを製糸し、その後、必要に応じて仮撚加工など高次加工を施す方法である。ここで、繊維糸条に給油をする際には、含水系油剤を付与することにより給油をおこなうのが好ましい。含水系油剤としては水に平滑剤、制電剤といった油剤成分とイオン系あるいは非イオン系界面活性剤を混合し乳化させたものを用いる。含水系油剤を繊維表面に付与することにより、繊維表面の摩擦係数を上げ、製品パッケージの崩れを軽減することが可能となる。含水系油剤の付与量は、パッケージ状態における繊維中の水分率が２．５〜５．５％となる程度が好ましい。また、含水系油剤を付与するためには引き取り速度を３０００ｍ／以上にし、油剤付与前に繊維構造を安定させることが、品位を安定させる観点から必要である。
【００１７】
また、本発明のポリアミド繊維には、ポリアクリル酸ソーダ、ポリビニルピロリドン、ポリアクリル酸およびその共重合体、ポリメタアクリル酸およびその共重合体、ポリビニルアルコールおよびその共重合体、架橋ポリエチレンオキサイド系ポリマなどの吸湿・吸水物質が本発明の目的を阻害しない範囲で含有されていてもよい。また、従来公知の酸化防止剤、着色防止剤、耐光剤、紫外線吸収剤、帯電防止剤等が本発明の目的を阻害しない範囲で含有されていてもよい。
【００１８】
本発明のポリアミド繊維の断面形状は特に限定されるものではないが、例えば，インナーウェア用途の場合には、丸断面、偏平断面、レンズ型断面、三葉断面、マルチローバル断面、中空断面その他公知の異形断面でもよい。中でも、３〜８ヶの凸部と同数の凹部を有する異形断面形状が清涼性をさらに高める効果があるため好ましい。
【００１９】
本発明のポリアミド織物は、本発明のポリアミド繊維をタテ糸および／またはヨコ糸に用いることにより得ることができる。織物を仕立てる方法は公知の方法でおこなうことができる。一般的にはまずタテ糸用の糸をクリールに並べて整経をおこないビームに巻き、つづいてビームに巻いた糸を糊付け・乾燥してタテ糸の準備をおこなう。つづいてタテ糸を織機のオサに通し、ヨコ糸を打ち込んで織物を仕立てる。織機はシャトル織機、エアジェットルーム織機、ウォータジェットルーム織機などの種類があるがいずれでも良い。またヨコ糸の打ち込み方により、平織り、ツイル、サテンなどのいくつかの織り組織があるが目的に応じていずれをも選ぶことができる。また、得られた織物はそのまま用いても良いし、精錬、染色、熱セットを施しても良い。染色は通常のポリアミド繊維の染色に使用する酸性染料を用いることができ、９０℃以上の湯浴中にて６０〜９０分間程度処理することによりおこなわれる。本発明のポリアミド繊維は酸化チタンを高濃度に含有するため、濃色に染めた場合でもくすんだ色となってしまう。むしろ白生地か淡色に染めた方が、見た目が美しいとともに特徴である防透け性能の威力が発揮できる。具体的には白板状でのＬ値が６０以上であることが好ましい。
【００２０】
本発明のポリアミド織物を用いて得られる衣料品としては、スキーウェア、スノボウェア、登山服などのスポーツウェアおよびジャンパー、ブルゾン、ダウンジャケット、コート、レインウェア、ウィンドブレーカーなどのアウターウェアおよびＴシャツ、Ｙシャツ、ブラウスなどのシャツ類、スカート、パンツなどのボトム、帽子、スカーフなどが挙げられる。
【００２１】
本発明のポリアミド織物を用いて得られる資材用品としては、日傘、ビーチパラソル、雨傘など傘、テント地、自動車カバー、スクリーンなどが挙げられる。
【００２２】
本発明のポリアミド織物を用いて得られるインテリア用品としてはカーテン、レース、暗幕などが挙げられる。
【００２３】
【実施例】
以下、実施例により本発明をさらに詳細に説明する。物性の測定方法は次の通りである。
【００２４】
Ａ．紡糸糸切れ
２６０℃で溶融し、それぞれの水準におけるフィラメント数と同数の孔数、および断面形状に合わせた吐出孔形状を持つ口金から吐出させ、巻取速度４５００ｍ／分で高速直接延伸法により、ポリアミド繊維糸条を得るときの、１糸条１ｔ当たりの製糸糸切れについて、次の基準をもって製糸性を示した。
◎：糸切れ２回未満、○：糸切れ２以上４回未満、×：糸切れ４回以上。
【００２５】
Ｂ．Ｌ値
Ｌ値が９３のカラースタンダード白板上に織物を静置し、色差計Σ８０（日本電色工業（株）製）により測定する。
【００２６】
Ｃ．接触冷感
冷温感評価値ｑｍａｘ（Ｗ／ｃｍ２）
室温を２０℃、相対湿度６０％に調整した室内にサンプルと装置（ＫＥＳ−Ｆ７  ＴＨＥＲＭＯ  ＬＡＢＯ  ＩＩ  ＴＹＰＥ（カトーテック（株）製））を１昼夜放置しておく。織物に接触させて熱の移動量を測定するＴ−ＢＯＸを室温より１０℃高くするために蓄熱する熱板ＢＴを３０℃に設定し、ＢＴを暖めるためにＢＴの回りでガードしている熱板Ｇ−ＢＴを２０．３℃に設定し、安定させる。織物の裏（着用時に肌側になる）面を上に向けたサンプルを置き、Ｔ−ＢＯＸをサンプルの上に素早くのせてｑｍａｘを測定する。ｑｍａｘが０．１５以上で接触冷感が高く、清涼性に優れていると判断した。
【００２７】
Ｄ．不透明性
カラースタンダード白板Ｌ値（ＬＷ）、黒板Ｌ値（ＬＢ）およびカラースタンダード白板上に静置した時の織物のＬ値（Ｌｗ）と黒板上に静置したときの織物のＬ値（Ｌｂ）を、色差計Σ８０（日本電色工業（株）製）により測定する。そして、それらＬ値から、次の算式により、不透明性を求める。数値が大きいほど、不透明性に優れており、８５以上で充分な不透明性を持つと判定した。
不透明性＝１００−（（Ｌｗ−Ｌｂ）／（ＬＷ−ＬＢ））×１００
【００２８】
Ｅ．ソフト性
検査者（３０人）の触感によって織物のソフト性を次の基準で相対評価した。
◎：ソフト感が非常によい、○：ソフト感がややよい、△：ソフト感があまりない。×：ソフト感がない。
【００２９】
［実施例１］
平均粒径０．３μｍの酸化チタン５％を含有する硫酸相対粘度（ηｒ）２．６のナイロン６ペレットを２６０℃で溶融し、孔径０．２ｍｍの丸孔口金から吐出させ冷却させた。その後、８０％の水に２０％の油剤成分と微量の界面活性剤を加え乳化させた含水系油剤を給油、交絡した後に３５００ｍ／分のゴデローラーで引き取り、続いて延伸した後に１５５℃で熱固定し、巻取速度４５００ｍ／分で７８デシテックス５２フィラメントのポリアミド繊維を得た。つづいて得られたポリアミド繊維６００本について整経をおこないビームに巻き、つづいてビームに巻いた糸を糊付け・乾燥してタテ糸の準備をおこなった。つづいてタテ糸をウォータージェットルーム織機のオサに通し、得られたポリアミド繊維をヨコ糸に打ち込んで平織物を仕立てた。
【００３０】
［実施例２］
酸化チタンの含有量を３．０％とする以外は実施例１と同様に紡糸し、７８デシテックス５２フィラメントのポリアミド繊維を得た。つづいて得られたポリアミド繊維を実施例１と同様に製織して平織物を得た。
【００３１】
［実施例３］
酸化チタンの含有量を６．５％とする以外は実施例１と同様に紡糸し、７８デシテックス５２フィラメントのポリアミド繊維を得た。つづいて得られたポリアミド繊維を実施例１と同様に製織して平織物を得た。
【００３２】
［実施例４］
実施例１と同じナイロン６ペレットを用いて同様に紡糸し、２２デシテックス７フィラメントのポリアミド繊維を得た。つづいて得られたポリアミド繊維を実施例１と同様に製織して平織物を得た。
【００３３】
［実施例５］
実施例１と同じナイロン６ペレットを用いて同様に紡糸し、２３５デシテックス６８フィラメントのポリアミド繊維を得た。つづいて得られたポリアミド繊維を実施例１と同様に製織して平織物を得た。
【００３４】
［実施例６］
実施例１と同じナイロン６ペレットを用いて同様に紡糸し、７８デシテックス９８フィラメントのポリアミド繊維を得た。つづいて得られたポリアミド繊維を実施例１と同様に製織して平織物を得た。
【００３５】
［実施例７］
実施例１と同じナイロン６ペレットを用いて同様に紡糸し、７８デシテックス２０フィラメントのポリアミド繊維を得た。つづいて得られたポリアミド繊維を実施例１と同様に製織して平織物を得た。
【００３６】
［実施例８］
実施例１で得られたポリアミド繊維をヨコ糸に用い、別に得た７８デシテックス５２フィラメントのセミダルナイロン６繊維をタテ糸に用いて製織をおこなう以外は実施例１と同様に製織して平織物を得た。
【００３７】
［実施例９］
実施例１で得られたポリアミド繊維をタテ糸およびヨコ糸に用いて製織をおこない、サテン織物を得た。
【００３８】
［実施例１０］
実施例１で得られた平織物を通常の方法にて精錬した後、０．３％ｏｗｆのブルー酸性染料（Ｘｙｌｅｎｅ  Ｆａｓｔ  Ｂｌｕｅ  Ｐ）を用いて９０℃湯浴中で６０分間染色し、１７０℃で仕上げセットして染色加工を施した平織物を得た。
【００３９】
［実施例１１］
実施例１と同じナイロン６ペレットを同様に溶融し、巾０．１ｍｍ、長さ０．４ｍｍのスリットが３ヶ放射状に配置されたＹ型口金より吐出させ、その後は実施例１と同様にして７８デシテックス５２フィラメントの三角断面ポリアミド繊維を得た。つづいて得られた三角断面ポリアミド繊維をタテ糸およびヨコ糸に用いて製織し平織物を得た。
【００４０】
［比較例１］
酸化チタンの含有量を２．５％とする以外は実施例１と同様に紡糸し、７８デシテックス５２フィラメントのポリアミド繊維を得た。つづいて得られたポリアミド繊維を実施例１と同様に製織して平織物を得た。
【００４１】
［比較例２］
酸化チタンの含有量を７．０％とする以外は実施例１と同様に紡糸し、７８デシテックス５２フィラメントのポリアミド繊維を得た。つづいて得られたポリアミド繊維を実施例１と同様に製織して平織物を得た。
【００４２】
［比較例３］
芯成分に酸化チタン１０％を含有するナイロン６、鞘成分に酸化チタンを含まないナイロン６を配し、芯鞘比率５０：５０で複合紡糸する以外は実施例１と同様に紡糸し、７８デシテックス２４フィラメントのポリアミド繊維を得た。つづいて得られたポリアミド繊維を実施例１と同様に製織して平織物を得た。
【００４３】
［比較例４］
実施例１と同じナイロン６ペレットを用いて同様に紡糸し、１７デシテックス７フィラメントのポリアミド繊維を得た。つづいて得られたポリアミド繊維を実施例１と同様に製織して平織物を得た。
【００４４】
［比較例５］
実施例１と同じナイロン６ペレットを用いて同様に紡糸し、３００デシテックス８０フィラメントのポリアミド繊維を得た。つづいて得られたポリアミド繊維を実施例１と同様に製織して平織物を得た。
【００４５】
［比較例６］
実施例１と同じナイロン６ペレットを用いて同様に紡糸し、７８デシテックス１２８フィラメントのポリアミド繊維を得た。つづいて得られたポリアミド繊維を実施例１と同様に製織して平織物を得た。
【００４６】
［比較例７］
実施例１と同じナイロン６ペレットを用いて同様に紡糸し、７８デシテックス１７フィラメントのポリアミド繊維を得た。つづいて得られたポリアミド繊維を実施例１と同様に製織して平織物を得た。
【００４７】
実施例１〜１１および比較例１〜７でポリアミド繊維を得る際の紡糸糸切れ結果を表１、表２に示した。さらに、織物の接触冷感度（ｑｍａｘ）、不透明性、ソフト性を評価した結果を表１、表２に示した。
【００４８】
【表１】
2005048309.tif 000002
【００４９】
【表２】
2005048309.tif 000003
【００５０】
表１、表２の結果から明らかなように、本発明のポリアミド繊維は、清涼感、不透明性、ソフト性に極めて顕著な効果を奏することが判る。
【００５１】
【発明の効果】
本発明によれば、ソフトでしなやかな風合い、清涼感、不透明性に優れた素材として各種衣料用途、資材用途に最適なポリアミド繊維、織物を生産安定性よく提供することができる。